(57)【要約】【課題】親水性材料の表面の水酸基（−ＯＨ基）に疎水性基を導入する親水性材料の疎水化方法を提供する。【解決手段】疎水化すべき親水性材料を、反応促進剤としてアミノ酸存在下で、疎水性基含有シリル化剤と反応させ、親水性材料表面に疎水性基含有シリル基を導入することを含む、親水性材料の疎水化方法。前記方法により、疎水化されたシリカゲルカラム充填剤を製造する。さらに、前記疎水化されたシリカゲルカラム充填剤をカラムに充填して、疎水化されたシリカゲルカラムを製造する。【選択図】図３
2020171882.tif 000002
【特許請求の範囲】
【請求項１】
疎水化すべき親水性材料を、反応促進剤としてアミノ酸存在下で、疎水性基含有シリル化剤と反応させ、親水性材料表面に疎水性基含有シリル基を導入することを含む、親水性材料の疎水化方法。
【請求項２】
前記疎水性基含有シリル化剤は、式（Ｉ）
（Ｘ）n Ｓｉ（Ｒ）4-n             （Ｉ）
（ここで、Ｘは、ハロゲン原子又はアルコキシ基を表し、Ｒは、同一又は異なっていてもよく、置換基を有していてもよい炭化水素基を表す。ｎは、１、２、又は３を表す。）
で示される有機ケイ素化合物である、請求項１に記載の方法。
【請求項３】
前記式（Ｉ）において、Ｒが表す炭化水素基は、炭素数１〜２０の飽和又は不飽和の脂肪族基、又は芳香族基である、請求項２に記載の方法。
【請求項４】
前記一般式（Ｉ）において、Ｘが表すハロゲン原子は、塩素原子である、請求項２又は３に記載の方法。
【請求項５】
前記疎水性基含有シリル化剤は、トリメチルクロロシラン、
ジメチルプロピルクロロシラン、プロピルトリクロロシラン、
ジメチルブチルクロロシラン、ブチルトリクロロシラン、
ジメチルヘキシルクロロシラン、ヘキシルトリクロロシラン、
ジメチルオクチルクロロシラン、オクチルトリクロロシラン、
ジメチルデシルクロロシラン、デシルトリクロロシラン、
ジメチルドデシルクロロシラン、ドデシルトリクロロシラン、
ジメチルヘキサデシルクロロシラン、ヘキサデシルトリクロロシラン、
ジメチルオクタデシルクロロシラン、オクタデシルトリクロロシラン、
ジメチルフェニルクロロシラン、及びフェニルトリクロロシランからなる群から選ばれる、請求項１〜４のいずれかに記載の方法。
【請求項６】
前記アミノ酸は、塩基性アミノ酸である、請求項１〜５のいずれかに記載の方法。
【請求項７】
前記アミノ酸は、アルギニン、リジン、ヒスチジン、トリプトファン、オルニチン、及びこれらアミノ酸の修飾化合物からなる群から選ばれる、請求項１〜６のいずれかに記載の方法。
【請求項８】
疎水化すべきシリカゲル材料を、反応促進剤としてアミノ酸存在下で、疎水性基含有シリル化剤と反応させ、前記シリカゲルの表面に疎水性基含有シリル基を導入することを含む、疎水化されたシリカゲルカラム充填剤の製造方法。
【請求項９】
疎水化すべきシリカゲル材料を、反応促進剤としてアミノ酸存在下で、疎水性基含有シリル化剤と反応させ、前記シリカゲルの表面に疎水基含有シリル基を導入して、疎水化されたシリカゲルカラム充填剤を得て、
前記疎水化されたシリカゲルカラム充填剤をカラムに充填することを含む、疎水化されたシリカゲルカラムの製造方法。
【請求項１０】
疎水化すべきＳｉ基板材料を、反応促進剤としてアミノ酸存在下で、疎水性基含有シリル化剤と反応させ、前記Ｓｉ基板の表面に疎水性基含有シリル基を導入することを含む、疎水化されたＳｉ基板の製造方法。
【請求項１１】
疎水化すべき中空ファイバー材料を、反応促進剤としてアミノ酸存在下で、疎水性基含有シリル化剤と反応させ、前記ファイバー材料の表面の親水性基に疎水性基含有シリル基を導入することを含む、疎水化された中空ファイバー材料の製造方法。
【請求項１２】
疎水化すべき中空ファイバー材料を、反応促進剤としてアミノ酸存在下で、疎水性基含有シリル化剤と反応させ、前記ファイバー材料の表面の親水性基に疎水性基含有シリル基を導入して、疎水化された中空ファイバー材料を得て、
前記疎水化された中空ファイバー材料を用いて、ＡＦ４／ＨＦ５分離モジュールを製造する方法。
【発明の詳細な説明】
【技術分野】
【０００１】
本発明は、親水性材料の疎水化方法に関する。
【背景技術】
【０００２】
種々の親水性材料、例えば、無機親水性材料として、シリカ、酸化チタンなどの金属酸化物材料の表面には、水酸基（−ＯＨ基）が存在しており、それにより親水性が発現している。これら親水性材料表面を疎水化することにより、表面の親水性／疎水性を調整して、各種物質の分離材料、半導体材料、あるいは防汚性材料として用いられている。
【０００３】
有機親水性材料としては、再生セルロースなどのファイバーの表面には、水酸基（−ＯＨ基）が存在しており、それにより親水性が発現している。これら親水性材料表面を疎水化することにより、表面の親水性／疎水性を調整して、各種物質の分離材料として用いられている。
【０００４】
例えば、高速液体クロマトグラフィー（ＨＰＬＣ）のカラムに使用される充填剤は、親水性のシリカゲル表面のシラノール基（Ｓｉ−ＯＨ基）に、例えばオクタデシルシリル（ＯＤＳ）基を導入して分離選択性を高めたものが主流となっている。
【０００５】
シリカゲル表面のシラノール基にＯＤＳ基を導入するには、トルエン、Ｎ，Ｎ−ジメチルホルムアミド（ＤＭＦ）、又は１，１，２−トリクロロエタンなどの有機反応溶媒を用いて、シリカゲルに、オクタデシルトリクロロシラン、又はジメチルオクタデシルクロロシランなどのシリル化剤を反応させる。この際、触媒として、ピリジン、モルホリン、又はイミダゾールなどの芳香族アミンが用いられる（非特許文献１）。芳香族アミンでは、アミンＮ原子の非共有電子対の非局在化により電子供与性が損なわれ、触媒能は弱い。
【０００６】
また、ＯＤＳ化シリカゲル充填剤の不活性化（エンドキャッピング）のために、一次エンドキャッピングの終了したＯＤＳ化シリカゲル充填剤に、トルエンなどの非水系有機反応溶媒（モレキュラーシーブ４Ａ／３Ａを投入したもの）の還流温度下でトリメチルクロロシラン（ＴＭＣＳ）及びヘキサメチルジシラザン（ＨＭＤＳ）を単独または混合液で加え、さらに高温（２３０℃〜２５０℃）でエンドキャッピングを行う二段階反応が知られている。しかしながら、この方法は高温での長時間処理が必要である。また、反応を促進するためピリジン、ジエチルアミンなどが触媒として使用されているが、触媒能が弱く、また、完全エンドキャッピングが困難であるという問題があった（例えば、特開２００３−１７２７３３号公報に説明されている）。
【０００７】
特開２００３−１７２７３３号公報には、完全エンドキャッピングのために、反応促進剤として、第二級アミン（ジエチルアミン）及び第三級アミン（トリエチルアミン）の組み合わせを用いてエンドキャッピングを行うＯＤＳ化シリカゲル充填剤の製造方法が開示されている（請求項１，２，３）。しかしながら、第二級アミン及び第三級アミンでは、アミンＮ原子近傍の立体障害があり、アミンＮ原子の電子供与性が損なわれ、触媒能は弱い。
【先行技術文献】
【特許文献】
【０００８】
【特許文献１】特開２００３−１７２７３３号公報
【非特許文献】
【０００９】
【非特許文献１】「逆相クロマトグラフィー用シリカ系カラム」，須藤良久，CHROMATOGRAPHY, Vol.32 No.2 (2011)73-79
【発明の概要】
【発明が解決しようとする課題】
【００１０】
上述したように、これまで、親水性材料の表面の水酸基（−ＯＨ基）に疎水性基を導入する反応に際して、触媒として、芳香族アミン、又は、第二級アミン及び第三級アミンの組み合わせが用いられていた。しかしながら、芳香族アミンでは、アミンＮ原子の非共有電子対の非局在化により電子供与性が損なわれ、触媒能は弱く、第二級アミン及び第三級アミンでは、アミンＮ原子近傍の立体障害があり、アミンＮ原子の電子供与性が損なわれ、触媒能は弱く、高温での長時間処理が必要である。さらに、ピリジンは引火性が高く（引火点：２１℃）、その特有な臭気があり多量に吸引すると人体に有害である。
【００１１】
そこで、本発明の目的は、親水性材料の表面の水酸基（−ＯＨ基）に疎水性基を導入する親水性材料の疎水化方法を提供することにある。
【課題を解決するための手段】
【００１２】
本発明者らは、鋭意検討の結果、親水性材料の表面の水酸基（−ＯＨ基）に疎水性基を導入する反応において、反応促進剤／触媒としてアミノ酸を用いることにより、親水性材料の疎水化方法が提供されることを見出した。
【００１３】
本発明の第１の態様は、親水性材料の疎水化方法であって、
疎水化すべき親水性材料を、反応促進剤としてアミノ酸存在下で、疎水性基含有シリル化剤と反応させ、前記親水性材料の表面に疎水性基含有シリル基を導入することを含む、親水性材料の疎水化方法である。
【００１４】
本発明の第２の態様は、疎水化すべきシリカゲル材料を、反応促進剤としてアミノ酸存在下で、疎水性基含有シリル化剤と反応させ、前記シリカゲルの表面に疎水性基含有シリル基を導入することを含む、疎水化されたシリカゲルカラム充填剤の製造方法である。
【００１５】
また、前記疎水化されたシリカゲルカラム充填剤をカラムに充填することを含む、疎水化されたシリカゲルカラムの製造方法である。
【００１６】
本発明の第３の態様は、疎水化すべきＳｉ基板材料を、反応促進剤としてアミノ酸存在下で、疎水性基含有シリル化剤と反応させ、前記Ｓｉ基板の表面に疎水性基含有シリル基を導入することを含む、疎水化されたＳｉ基板の製造方法である。
【００１７】
本発明の第４の態様は、疎水化すべき中空ファイバー材料を、反応促進剤としてアミノ酸存在下で、疎水性基含有シリル化剤と反応させ、前記ファイバー材料の表面の親水性基に疎水性基含有シリル基を導入することを含む、疎水化された中空ファイバー材料の製造方法である。
【００１８】
また、前記疎水化された中空ファイバー材料を用いて、ＡＦ４／ＨＦ５分離モジュールを製造する方法である。
【発明の効果】
【００１９】
本発明によれば、親水性材料の表面の水酸基（−ＯＨ基）に疎水性基を導入する反応において、反応促進剤／触媒としてアミノ酸を用いることにより、親水性材料の疎水化方法が提供される。
【００２０】
本発明において、反応促進剤／触媒として用いるアミノ酸は、毒性がなく安全である。また、疎水性基が導入された材料は、酸による耐加水分解性にも優れる。
【００２１】
本発明によれば、上記反応方法を用いて、疎水化されたシリカゲルカラム、半導体又はマイクロリアクターの流路基板などに用いられる疎水化されたＳｉ基板、疎水化された中空ファイバー材料が用いられたＡＦ４／ＨＦ５分離モジュールなどを製造することができる。
【図面の簡単な説明】
【００２２】
【図１】図１は、実施例１−１において、Ｓｉ基板表面に水滴を滴下した際の斜方向からの写真である。
【図２】図２は、実施例１−１において、Ｓｉ基板表面に水滴を滴下した際の垂直方向の写真である。
【図３】図３は、実施例１−２において、ＴＦＡ処理後のＳｉ基板表面に水滴を滴下した際の垂直方向の写真である。
【図４】図４は、比較例１−１において、Ｓｉ基板表面に水滴を滴下した際の斜方向からの写真である。
【図５】図５は、比較例１−１において、Ｓｉ基板表面に水滴を滴下した際の垂直方向の写真である。
【図６】図６は、比較例１−２において、ＴＦＡ処理後のＳｉ基板表面に水滴を滴下した際の垂直方向の写真である。
【発明を実施するための形態】
【００２３】
本発明の第１の態様は、親水性材料の疎水化方法であって、
疎水化すべき親水性材料を、反応促進剤としてアミノ酸存在下で、疎水性基含有シリル化剤と反応させ、前記親水性材料の表面に疎水性基含有シリル基を導入することを含む。
【００２４】
疎水化すべき親水性材料としては、種々のものが挙げられる。例えば、無機親水性材料として、シリカ、酸化チタンなどの金属酸化物材料の表面には、水酸基（−ＯＨ基）が存在しており、それにより親水性が発現している。これら親水性材料表面を疎水化することにより、表面の親水性／疎水性を調整して、各種物質の分離材料、半導体材料、あるいは防汚性材料として用いられる。
【００２５】
このような各種物質の分離材料として、例えば、高速液体クロマトグラフィー（ＨＰＬＣ）のカラムに使用される充填剤は、親水性のシリカゲル表面のシラノール基（Ｓｉ−ＯＨ基）に、例えばＣ１８のオクタデシルシリル（ＯＤＳ）基を導入して分離選択性を高めたものが主流となっている。分離したい物質に応じて、Ｃ１〜１８の炭素数の炭化水素基、あるいは芳香族含有基を導入して、その分離選択性を調整することができる。
【００２６】
また、半導体材料として、Ｓｉ基板表面に疎水性基含有シリル基を導入して疎水化して、その親水性／疎水性を調整することができる。
【００２７】
また、親水性材料基板表面に疎水性基含有シリル基を導入して、疎水性基含有シリル基層による防汚表面層を形成して、この防汚表面層が形成された基板を防汚性材料として用いることができる。
【００２８】
有機親水性材料としては、再生セルロースなどのファイバーの表面には、水酸基（−ＯＨ基）が存在しており、それにより親水性が発現している。これら親水性材料表面を疎水化することにより、表面の親水性／疎水性を調整して、各種物質の分離材料として用いられる。
【００２９】
このような各種物質の分離材料として、非対称フロー式フィールド・フロー・フラクショネーション（Asymmetric Flow Field Flow Fractionation）ＡＦ４法分離モジュール、中空ファーバー式ＦＦＦ（Hollow Fiber Flow FFF）ＨＦ５法分離モジュールに用いられる中空糸ファイバーが挙げられる。
【００３０】
反応試剤としての疎水性基含有シリル化剤は、公知のものから選択することができ、例えば、式（Ｉ）で示される有機ケイ素化合物を用いることができる。
【００３１】
（Ｘ）n Ｓｉ（Ｒ）4-n             （Ｉ）
ここで、Ｘは、ハロゲン原子又はアルコキシ基を表し、Ｒは、４−ｎにより、同一又は異なっていてもよく、置換基を有していてもよい炭化水素基を表す。ｎは、１、２、又は３を表す。
【００３２】
前記式（Ｉ）において、Ｒが表す炭化水素基は、炭素数１〜２０の飽和又は不飽和の脂肪族基、又は芳香族基であり得る。
【００３３】
炭素数１〜２０の飽和又は不飽和の脂肪族基には、メチル基、エチル基、プロピル基、ブチル基、ペンチル基、ヘキシル基、ペンチル基、オクチル基、ノニル基、デシル基、エンデシル基、ドデシル基、トリデシル基、テトラデシル基、ペンタデシル基、ヘキサデシル基、ヘプタデシル基、オクタデシル基、ノナデシル基、オレイル基、２−エチルヘキシル基などが挙げられる。
【００３４】
芳香族基としては、炭素数６以上の公知のものが挙げられ、例えば、フェニル基が挙げられる。また、芳香族含有基として、ベンジル基が挙げられる。
【００３５】
Ｒが表す炭化水素基は、置換基を有していてもよい。置換基としては、例えば、メトキシ基、エトキシ基のようなアルコキシ基などが挙げられる。
【００３６】
前記一般式（Ｉ）において、Ｘが表すハロゲン原子は、塩素原子、臭素原子、又はヨウ素原子である。
【００３７】
前記一般式（Ｉ）において、Ｘが表すアルコキシ基は、例えば、メトキシ基、エトキシ基、プロピル基のような炭素数１〜４程度の低級アルコキシ基が挙げられる。
【００３８】
前記疎水性基含有シリル化剤として、より具体的には、限定されることなく、トリメチルクロロシラン、
ジメチルプロピルクロロシラン、プロピルトリクロロシラン、
ジメチルブチルクロロシラン、ブチルトリクロロシラン、
ジメチルヘキシルクロロシラン、ヘキシルトリクロロシラン、
ジメチルオクチルクロロシラン、オクチルトリクロロシラン、
ジメチルデシルクロロシラン、デシルトリクロロシラン、
ジメチルドデシルクロロシラン、ドデシルトリクロロシラン、
ジメチルヘキサデシルクロロシラン、ヘキサデシルトリクロロシラン、
ジメチルオクタデシルクロロシラン、オクタデシルトリクロロシラン、
ジメチルフェニルクロロシラン、及びフェニルトリクロロシランを例示することができる。
【００３９】
上記式（Ｉ）において、ｎ＝１の場合、すなわち、Ｘ（ハロゲン原子又はアルコキシ基）が１個の場合には、一官能性でありモノメリック相が形成される。一方、ｎ＝３の場合、すなわち、Ｘ（ハロゲン原子又はアルコキシ基）が３個の場合には、三官能性であり、無水反応系においてはモノメリック相が形成されやすく、反応系に水が存在するとポリメリック相が形成されやすい。これらのことも考慮して、疎水性基含有シリル化剤を選択するとよい。
【００４０】
反応促進剤ないしは触媒としてアミノ酸を用いる。アミノ酸としては、特に限定されないが、電子供与性を考慮すると、塩基性アミノ酸が用いられる。
【００４１】
アミノ酸として、天然アミノ酸、又は非天然アミノ酸のいずれであってもよく、Ｄ体、又はＬ体のいずれであってもよい。例えば、アルギニン、リジン、ヒスチジン、トリプトファン、オルニチン、及びこれらアミノ酸の修飾化合物から選択してもよい。
【００４２】
電子供与性を考慮すると、シリル化反応系において、アミノ酸のアミノ基にプロトネーションが起こっていないことが望ましいと考えられる。その観点から、ｐＫｂが例えば４．５〜８．５程度のアミノ酸が用いられ得る。より詳しくは、ｐＫｂが例えば４．９６〜８．０３程度のアミノ酸が用いられ得る。例えば、アルギニンのｐＫｂは４．９６であり好ましく用いられる。
【００４３】
反応促進剤ないしは触媒としてのアミノ酸の反応系中における添加量については、例えば、１．３〜２．６ｍｇ／ｍＬ（７．４〜１５ｍＭ程度）としてもよい。
反応試剤としての疎水性基含有シリル化剤に対する量としては、０．２ｎＭのシラノール基に対して１０倍量（２ｎＭ）程度あればよい。
【００４４】
反応溶媒としては、トルエン、Ｎ，Ｎ−ジメチルホルムアミド（ＤＭＦ）、又は１，１，２−トリクロロエタンなどの有機反応溶媒を用いることができるが、これらのみに限定されることはない。
【００４５】
反応条件は当業者が適宜決定できるが、例えば、６０℃〜７０℃程度の温度で、０．５〜１時間程度の時間で行うことができる。
【００４６】
反応促進剤／触媒として毒性がなく安全なアミノ酸を用いて、効率よく、親水性材料表面に疎水性基含有シリル基を導入することができる。一般的に、ビシナルシラノール基に比べジェミナルシラノール基の反応性が高く、疎水化された材料は塩基性化合物に対する吸着が強いことが知られている。
【実施例】
【００４７】
以下に実施例を示し、本発明を具体的に説明するが、本発明はこれら実施例に制限されるものではない。以下において％で示される物の量は、特に断りがない場合は、その物が固体である場合は重量基準、液体である場合は体積基準で示されている。
【００４８】
［実施例１］
試薬は和光純薬（株）又は東京化成工業（株）製の特級グレード試薬を用いた。
【００４９】
［実施例１−１：Ｓｉ基板のＯＤＳ化］
予め、オクタデシルシリル（ＯＤＳ）化剤としてジメチルオクタデシルクロロシラン（ＭＷ：３４７．０９，ｍｐ２８−３１℃，東京化成工業（株）特級グレード試薬）を６０℃の乾熱機オーブン中で３０分間加温して一部溶解させておいた。
【００５０】
まず、Ｓｉ基板片（０．５ｃｍｘ０．５ｃｍ，厚さ１．０ｍｍ，自然酸化膜のついたもの，株式会社エレクトロニクスエンドマテリアルズコーポレーション製）を１．５ｍＬ容量のエッペンドルフチューブに入れ、８０℃のヒートブロック上で１０分間乾燥した。次に、Ｌ（+）−アルギニン（ＭＷ：１７４．２，和光純薬製）を１５．３ｍＭ（２．６７ｍｇ）はかりとり、これをＳｉ基板片が入れられたエッペンドルフチューブに加えて８０℃で５分間保温した。次に、このエッペンドルフチューブにトルエン１ｍＬを加えて８０℃で５分保温した。このエッペンドルフチューブに、予め加温して一部溶解させたジメチルオクタデシルクロロシランを０．２ｍＬ（０．４９ｍＭ）加えて、８０℃で１時間反応させた。その後、室温（２５℃）で１６時間静置してさらに反応を進めた。反応終了時において、Ｓｉ基板の表面に薄膜形成したことが目視により観察できた。
【００５１】
反応終了後、エッペンドルフチューブに１ｍＬのエタノールを加え洗浄し、エタノールを捨てた。このエタノール洗浄操作を２回行った。エタノール洗浄後に、ＯＤＳ化表面処理されたＳｉ基板を取り出し、取り出したＯＤＳ化Ｓｉ基板を２回水洗し、その後、６０℃で５分間乾燥させた。このようにして、ＯＤＳ化Ｓｉ基板を作製した。
【００５２】
（接触角の測定）
接触角計（協和界面科学株式会社製，DMo-601）を用いて、温度２５℃、相対湿度５０％の雰囲気中で、得られたＯＤＳ化Ｓｉ基板表面の純水の接触角を測定した。接触角は、９８．７であった。ｎ＝５の平均値。この際の写真を図１、及び図２に示す。
【００５３】
図１は、Ｓｉ基板表面に水滴を滴下した際の斜方向からの写真であり、図２は、Ｓｉ基板表面に水滴を滴下した際の垂直方向の写真である。
【００５４】
［実施例１−２：ＯＤＳ化Ｓｉ基板表面の耐加水分解性］
実施例１−１で得られたＯＤＳ化Ｓｉ基板表面の０．０２（ｖ／ｖ）トリフルオロ酢酸（ＴＦＡ）による耐加水分解性を確かめた。
【００５５】
１０ｍＬのアセトニトリル及び９０ｍＬの水の混合溶液にＴＦＡ（和光純薬製特級グレード試薬）を２０μＬ入れて、０．０２（ｖ／ｖ）のＴＦＡ溶液を調製した。
【００５６】
実施例１−１で得られたＯＤＳ化Ｓｉ基板を１．５ｍＬ容量エッペンドルフチューブに入れ、これに調製したＴＦＡ溶液１．０ｍＬを入れて、その後、室温（２５℃）で１６時間静置した。エッペンドルフチューブに１ｍＬのエタノールを加え洗浄し、エタノールを捨てた。このエタノール洗浄操作を２回行った。エタノール洗浄後に、Ｓｉ基板を取り出し、取り出したＳｉ基板を２回水洗し、その後、６０℃で５分間乾燥させた。
【００５７】
乾燥後に、実施例１−１と同様に接触角を測定した。接触角は、１０４．７であった。ｎ＝５の平均値。接触角の低下は見られず、オクタデシルシリル基の加水分解は起こらなかった。この際の写真を図３に示す。
【００５８】
図３は、ＴＦＡ処理後のＳｉ基板表面に水滴を滴下した際の垂直方向の写真である。
【００５９】
［比較例１］
［比較例１−１］
オクタデシルクロロシランの添加を行わなかった以外は実施例１−１と同様にして、Ｓｉ基板表面に対する処理を行った。実施例１−１と同様に接触角を測定した。接触角は、５９．５であった。ｎ＝５の平均値。この際の写真を図４、及び図５に示す。
【００６０】
図４は、Ｓｉ基板表面に水滴を滴下した際の斜方向からの写真であり、図５は、Ｓｉ基板表面に水滴を滴下した際の垂直方向の写真である。
【００６１】
［比較例１−２］
次に、比較例１−１で得られたＳｉ基板に対して、実施例１−２と同様に、０．０２（ｖ／ｖ）トリフルオロ酢酸（ＴＦＡ）による耐加水分解性を確かめた。実施例１−２と同様に接触角を測定した。接触角は、５５．７であった。ｎ＝５の平均値。オクタデシルシリル基の導入は行われておらず、接触角はＴＦＡ処理前と同等レベルであった。この際の写真を図６に示す。
【００６２】
図６は、ＴＦＡ処理後のＳｉ基板表面に水滴を滴下した際の垂直方向の写真である。
【００６３】
以上の結果を表１に示す。
【００６４】
【表１】
2020171882.tif 000003
【００６５】
（１）
疎水化すべき親水性材料を、反応促進剤としてアミノ酸存在下で、疎水性基含有シリル化剤と反応させ、親水性材料表面に疎水性基含有シリル基を導入することを含む、親水性材料の疎水化方法。
【００６６】
（２）
前記疎水性基含有シリル化剤は、式（Ｉ）
（Ｘ）n Ｓｉ（Ｒ）4-n             （Ｉ）
（ここで、Ｘは、ハロゲン原子又はアルコキシ基を表し、Ｒは、同一又は異なっていてもよく、置換基を有していてもよい炭化水素基を表す。ｎは、１、２、又は３を表す。）
で示される有機ケイ素化合物である、上記（１）に記載の方法。
【００６７】
（３）
前記式（Ｉ）において、Ｒが表す炭化水素基は、炭素数１〜２０の飽和又は不飽和の脂肪族基、又は芳香族基である、上記（２）に記載の方法。
【００６８】
（４）
前記一般式（Ｉ）において、Ｘが表すハロゲン原子は、塩素原子である、上記（２）又は（３）に記載の方法。
【００６９】
（５）
前記疎水基含有シリル化剤は、トリメチルクロロシラン、
ジメチルプロピルクロロシラン、プロピルトリクロロシラン、
ジメチルブチルクロロシラン、ブチルトリクロロシラン、
ジメチルヘキシルクロロシラン、ヘキシルトリクロロシラン、
ジメチルオクチルクロロシラン、オクチルトリクロロシラン、
ジメチルデシルクロロシラン、デシルトリクロロシラン、
ジメチルドデシルクロロシラン、ドデシルトリクロロシラン、
ジメチルヘキサデシルクロロシラン、ヘキサデシルトリクロロシラン、
ジメチルオクタデシルクロロシラン、オクタデシルトリクロロシラン、
ジメチルフェニルクロロシラン、及びフェニルトリクロロシランからなる群から選ばれる、上記（１）〜（４）のいずれかに記載の方法。
【００７０】
（６）
前記アミノ酸は、塩基性アミノ酸である、上記（１）〜（５）のいずれかに記載の方法。
【００７１】
（７）
前記アミノ酸は、アルギニン、リジン、ヒスチジン、トリプトファン、オルニチン、及びこれらアミノ酸の修飾化合物からなる群から選ばれる、上記（１）〜（６）のいずれかに記載の方法。
【００７２】
（８）
疎水化すべきシリカゲル材料を、反応促進剤としてアミノ酸存在下で、疎水性基含有シリル化剤と反応させ、前記シリカゲルの表面に疎水性基含有シリル基を導入することを含む、疎水化されたシリカゲルカラム充填剤の製造方法。
【００７３】
（９）
疎水化すべきシリカゲル材料を、反応促進剤としてアミノ酸存在下で、疎水性基含有シリル化剤と反応させ、前記シリカゲルの表面に疎水性基含有シリル基を導入して、疎水化されたシリカゲルカラム充填剤を得て、
前記疎水化されたシリカゲルカラム充填剤をカラムに充填することを含む、疎水化されたシリカゲルカラムの製造方法。
【００７４】
（１０）
疎水化すべきＳｉ基板材料を、反応促進剤としてアミノ酸存在下で、疎水性基含有シリル化剤と反応させ、前記Ｓｉ基板の表面に疎水性基含有シリル基を導入することを含む、疎水化されたＳｉ基板の製造方法。
【００７５】
（１１）
疎水化すべき中空ファイバー材料を、反応促進剤としてアミノ酸存在下で、疎水性基含有シリル化剤と反応させ、前記ファイバー材料の表面の親水性基に疎水性基含有シリル基を導入することを含む、疎水化された中空ファイバー材料の製造方法。
【００７６】
（１２）
疎水化すべき中空ファイバー材料を、反応促進剤としてアミノ酸存在下で、疎水性基含有シリル化剤と反応させ、前記ファイバー材料の表面に疎水性基含有シリル基を導入して、疎水化された中空ファイバー材料を得て、
前記疎水化された中空ファイバー材料を用いて、ＡＦ４／ＨＦ５分離モジュールを製造する方法。
【図１】
2020171882.tif 000004
【図２】
2020171882.tif 000005
【図３】
2020171882.tif 000006
【図４】
2020171882.tif 000007
【図５】
2020171882.tif 000008
【図６】
2020171882.tif 000009